(57)【要約】  塗膜形成装置（１０）は、燃料電池用セパレータを構成する基材（５０）に対して熱転写により塗膜を形成するものであり、加熱部（２１，３１）をそれぞれ有する下型（２０）及び上型（３０）を備え、下型（２０）の加圧面及び上型（３０）の加圧面の双方が、耐熱性の弾性部材（４０）によって形成されている。
2017038165.tif 000002
【特許請求の範囲】
【請求項１】
燃料電池用セパレータを構成する基材に対して熱転写により塗膜を形成する装置であって、
加熱部をそれぞれ有する下型及び上型を備え、
前記下型の加圧面及び前記上型の加圧面の少なくとも一方は、耐熱性の弾性部材によって形成されている、
燃料電池用セパレータの塗膜形成装置。
【請求項２】
前記弾性部材は前記加圧面全体にわたって設けられている、
請求項１に記載の燃料電池用セパレータの塗膜形成装置。
【請求項３】
前記弾性部材は、前記加圧面を形成する耐熱性のゴムシートと、同加圧面に沿った方向への同ゴムシートの伸びを規制する規制部材と、を有している、
請求項１または請求項２に記載の燃料電池用セパレータの塗膜形成装置。
【請求項４】
前記規制部材は、繊維材料により形成された補強クロスである、
請求項３に記載の燃料電池用セパレータの塗膜形成装置。
【請求項５】
前記下型の加圧面及び前記上型の加圧面の双方が、前記弾性部材によって形成されている、
請求項１〜請求項４のいずれか一項に記載の燃料電池用セパレータの塗膜形成装置。
【請求項６】
前記下型の加圧面と前記上型の加圧面とが離間しているときに、前記基材及び熱転写用フィルムをこれら加圧面の双方から離間した状態で支持する支持部材を備えている、
請求項１〜請求項５のいずれか一項に記載の燃料電池用セパレータの塗膜形成装置。
【請求項７】
平板状のフラットセパレータ及び多孔性流路板を含む基材と、
前記フラットセパレータと前記多孔性流路板とを互いに重ね合わせた状態で結合する結合材とを有し、
前記結合材は、前記フラットセパレータと前記多孔性流路板との接触面の周囲を囲んでいる、
燃料電池用セパレータ。
【発明の詳細な説明】
【技術分野】
【０００１】
本発明は、燃料電池用セパレータを構成する基材に対して熱転写により塗膜を形成する装置及び燃料電池用セパレータに関する。
【背景技術】
【０００２】
燃料電池スタックには、燃料ガスや酸化ガス、あるいは冷却水などの流路を形成するセパレータが設けられている。こうしたセパレータとしては、ステンレス鋼板やチタン板などの金属板材をプレス成形することによって形成された基材を有するものがある。【０００３】
従来、基材の表面に耐腐食性及び導電性を有する塗膜を形成することにより、セパレータの耐腐食性を高めるとともにセパレータと同セパレータに隣接して設けられる膜電極接合体との間の接触抵抗を低減するようにしている（例えば特許文献１参照）。【０００４】
こうした塗膜を基材の表面に形成する方法としては、特許文献１に記載の技術のように、熱硬化性樹脂製の結合材及び導電性粒子を含む塗料を基材の表面に塗布し、基材を熱間プレスして結合材を硬化させる方法がある。【０００５】
また、熱転写用フィルムを用いて基材の表面に塗膜を熱転写する方法がある。まず、塗膜１６２が形成されたフィルム１６０が予め用意される。次に、図１３に示すように、下型１２０の加圧面上に基材１５０を載置するとともに、同基材１５０の上に、熱転写用フィルム１６０上の塗膜１６２が基材１５０に対向するように、同フィルム１６０を載置する。そして、上型１３０を下型１２０に向けて移動させて、下型１２０の加圧面と上型１３０の加圧面とによって基材１５０及び熱転写用フィルム１６０を挟圧するとともに、下型１２０及び上型１３０を通電加熱する。また、下型１２０及び上型１３０が、基材１５０及び熱転写用フィルム１６０が載置される前に予め加熱されている場合もある。これにより、基材１５０の突条１５１の頂面に熱転写用フィルム１６０の塗膜１６２が熱転写される。
【先行技術文献】
【特許文献】
【０００６】
【特許文献１】特開２０１５−２２８８５号公報
【発明の概要】
【発明が解決しようとする課題】
【０００７】
図１３に示すように、基材１５０の複数の突条１５１の頂面の高さには製造上、ばらつきが生じることがある。そのため、下型１２０と上型１３０とによって基材１５０及び熱転写用フィルム１６０を挟圧しても上記突条１５１の頂面のうち高さの低い部位では熱転写用フィルム１６０の塗膜１６２が圧接されず、図１４に示すように、塗膜１６２が適切に熱転写されない。その結果、塗膜１６２が熱転写されていない部位では、耐腐食性を高めることや接触抵抗を低減することができないといった問題が生じる。【０００８】
本発明の目的は、基材に対して塗膜を適切に熱転写することのできる燃料電池用セパレータの塗膜形成装置及び燃料電池用セパレータを提供することにある。
【課題を解決するための手段】
【０００９】
上記目的を達成するための燃料電池用セパレータの塗膜形成装置は、燃料電池用セパレータを構成する基材に対して熱転写により塗膜を形成する装置であって、加熱部をそれぞれ有する下型及び上型を備え、前記下型の加圧面及び前記上型の加圧面の少なくとも一方は、耐熱性の弾性部材によって形成されている。【００１０】
同構成によれば、下型の加圧面及び上型の加圧面の少なくとも一方と基材との間に熱転写用フィルムを介在させた状態で、下型及び上型によって同基材及びフィルムを挟圧するとともに加熱することにより、基材の表面に塗膜が熱圧着され、熱転写用フィルムから基材に塗膜が熱転写される。このとき、フィルムに接する加圧面を耐熱性の弾性部材によって構成すれば、弾性部材の弾性変形によって加圧面が基材の表面に追従し、同表面のうちフィルムが圧接されない部位を少なくすることができる。
【発明の効果】
【００１１】
本発明によれば、基材に対して塗膜を適切に熱転写することができる。
【図面の簡単な説明】
【００１２】
【図１】燃料電池用セパレータの塗膜形成装置の第１実施形態について、１つのセルを中心とした燃料電池のスタックの断面図。
【図２】同セルを構成する第１セパレータを破断して示す斜視図。
【図３】第１実施形態の塗膜形成装置の断面図であって、（Ａ）は下型の加圧面と上型の加圧面とが離間している状態を示す図、（Ｂ）は加圧中の状態を示す図。
【図４】同塗膜形成装置に設けられた弾性部材の断面図。
【図５】第１実施形態の熱転写用フィルムの断面図。
【図６】第１実施形態の熱転写用フィルムを製造する手順を示す断面図であって、（Ａ）はベースフィルムの表面に第１塗料を塗工している状態を示す図、（Ｂ）はベースフィルムに形成された第１層の表面に第２塗料を塗工している状態を示す図、（Ｃ）は得られた熱転写用フィルムの拡大断面図。
【図７】第１実施形態の作用を説明するための図であって、下型及び上型によって挟持された状態の基材及び熱転写用フィルムを示す断面図。
【図８】第２実施形態のセルを構成する第２セパレータの断面図。
【図９】第２実施形態のフラットセパレータの表面に第３塗料を塗工している状態を示す断面図。
【図１０】第２実施形態の塗膜形成装置の断面図。
【図１１】熱圧着される前のフラットセパレータ、多孔性流路板、及び熱転写フィルムを示す拡大断面図。
【図１２】変形例の塗膜形成装置を示し、図３（Ａ）の１２−１２線に沿った第１実施形態の装置の断面に相当する断面図。
【図１３】従来の燃料電池用セパレータの塗膜形成装置について、下型の上に基材及び熱転写用フィルムが載置された状態を示す断面図。
【図１４】従来のセパレータの断面図。
【発明を実施するための形態】
【００１３】
＜第１実施形態＞
以下、図１〜図７を参照して、第１実施形態について説明する。
図１に示すように、固体高分子形燃料電池（以下、燃料電池）は、膜電極接合体９６と、膜電極接合体９６を挟む一対のセパレータ９１，９２とを有するセル９０が複数積層されることによって構成されるスタックを備えている。
【００１４】
膜電極接合体９６は、固体高分子膜よりなる電解質膜と、同電解質膜を挟む燃料極及び空気極（いずれも図示略）を備えており、所謂ＭＥＧＡ（Ｍｅｍｂｒａｎｅ  Ｅｌｅｃｔｒｏｄｅ  Ｇａｓ  Ｄｉｆｆｕｓｉｏｎ  Ｌａｙｅｒ  Ａｓｓｅｍｂｌｙ）と称される。
【００１５】
図１及び図２に示すように、第１セパレータ９１は、チタン板をプレス成形して形成された基材５０を有している。図２に示すように、基材５０の上面には、複数の突条５１が形成されており、互いに隣り合う突条５１の間には、凹溝５２が形成されている。また、第１セパレータ９１の下面には、同様に、複数の突条５１が形成されており、互いに隣り合う突条５１の間には、凹溝５２が形成されている。上面に形成された突条５１の反対側に下面の凹溝５２が位置している。上面に形成された凹溝５２の反対側に下面の突条５１が位置している。
【００１６】
図１に示すように、第１セパレータ９１の下面には、膜電極接合体９６が接している。第１セパレータ９１の上面には、金属製の平板であるフラットセパレータ９３が接している。本実施形態では、第１セパレータ９１における膜電極接合体９６に対向する凹溝５２が燃料ガスの流路を構成し、第１セパレータ９１におけるフラットセパレータ９３に対向する凹溝５２が冷却水の流路を構成している。
【００１７】
図１及び図２に示すように、第１セパレータ９１の各突条５１の頂面には、耐腐食性及び電導性を有する塗膜６２が熱転写により形成されている。
図１に示すように、第２セパレータ９２の基材は、フラットセパレータ９３と、フラットセパレータ９３と膜電極接合体９６との間に介在された多孔性流路板９４とによって構成されている。フラットセパレータ９３及び多孔性流路板９４はチタン板によって形成されている。また、多孔性流路板９４は例えばラスカットメタルによって形成されている。多孔性流路板９４には、多数の貫通孔９４１が形成されており、これらの貫通孔９４１によって酸化剤ガスの流路９５が形成される。
【００１８】
次に、基材５０の突条５１の頂面に対して塗膜６２を熱転写する塗膜形成装置１０について説明する。
図３（Ａ）及び図３（Ｂ）に示すように、塗膜形成装置１０は、下型２０と、下型２０の外周部に固設され、上方に向けて延びる複数の案内柱１１と、下型２０の上方に位置し、案内柱１１により上下方向に移動可能に案内される上型３０とを備えている。
【００１９】
下型２０は、金属材料により形成され、上方に突出する加熱部２１を有している。下型２０には電熱線２２が内蔵されており、電熱線２２への通電により加熱部２１を加熱する。また、下型２０の加熱部２１の上部には、下型２０の加圧面を形成するシート状の弾性部材４０が設けられている。
【００２０】
上型３０は、金属材料により形成され、下方に突出する加熱部３１を有している。上型２０には電熱線３２が内蔵されており、電熱線３２への通電により加熱部３１を加熱する。上型３０の加熱部３１の下部には、上型３０の加圧面を形成するシート状の弾性部材４０が設けられている。
【００２１】
図４に示すように、弾性部材４０は、例えばフッ素ゴムなどの耐熱性のゴム材料により形成された一対のゴムシート４１と、一対のゴムシート４１の間に介在されて加圧面に沿った方向（同図の左右方向）へのゴムシート４１の伸びを規制する規制部材４２とを有している。本実施形態の規制部材４２は、ガラス繊維により形成された補強クロスであり、一対のゴムシート４１に接着されている。
【００２２】
図３（Ａ）及び図３（Ｂ）に示すように、下型２０には、弾性部材４０の外周に位置する複数の収容孔２５が形成されている。複数の収容孔２５内には、ばね２８によって上方に向けて付勢される複数の支持部材２７がそれぞれ収容されている。各支持部材２７の上端には支持面２７１が形成されている。
【００２３】
図３（Ａ）に示すように、上型３０の加圧面が下型２０の加圧面から上方に離間している状態において、各支持部材２７の支持面２７１は、２つの加圧面の間に位置している。
次に、熱転写用フィルム６０について説明する。
【００２４】
図５に示すように、熱転写用フィルム６０は、例えばポリエチレンテレフタレートなどの合成樹脂製のベースフィルム６１と、ベースフィルム６１の片面に設けられた塗膜６２とを有している。本実施形態の塗膜６２は、２つの層６３，６４から構成されている。
【００２５】
第１層６３は、グラファイト粒子６３２と第１結合材６３１とを含み、ベースフィルム６１に直接塗工されている。本実施形態の第１結合材６３１は例えばポリフッ化ビニリデン（ＰＶＤＦ）樹脂である。グラファイト粒子６３２の粒径の好適な範囲は０．１〜１００μｍである。なお、第１結合材６３１を省略し、グラファイト粒子６３２のみによって第１層６３を構成することもできる。
【００２６】
第２層６４は、導電性粒子６４２と第２結合材６４１とを含み、第１層６３の上に塗工されている。本実施形態の第２結合材６４１は例えばエポキシ樹脂６４１である。導電性粒子としては、基材５０であるチタンの酸化被膜よりも硬度が高く、且つ導電性を有する窒化チタンなどが好ましい。導電性粒子６４２の粒径の好適な範囲は０．１〜１０μｍである。
【００２７】
ここで、熱転写フィルム６０を製造する手順について説明する。
図６（Ａ）に示すように、まずは、同図の矢印にて示す方向にベースフィルム６１を搬送するとともに、ベースフィルム６１の上面に対して、塗工機（図示略）の塗工ヘッド８１から第１塗料６３Ａを塗布する。第１塗料６３Ａには、第１結合材６３１及びグラファイト粒子６３２の他に溶剤が含まれ、これらが均一に混合されている。なお、溶剤は例えばＮ−メチル−２−ピロリドン（ＮＭＰ）である。
【００２８】
続いて、図６（Ｂ）に示すように、同図の矢印にて示す方向にベースフィルム６１を搬送するとともに、ベースフィルム６１に形成された第１層６１（第１塗料６３Ａ）の表面に対して、塗工機（図示略）の塗工ヘッド８２を通じて第２塗料６４Ａを塗布する。第２塗料６４Ａには、第２結合材６４１及び導電性粒子６４２の他に溶剤が含まれ、これらが均一に混合されている。なお、溶剤は例えばメチルエチルケトン（ＭＥＫ）である。
【００２９】
このようにして、図６（Ｃ）に示す熱転写用フィルム６０が形成される。
次に、基材５０の表面に塗膜６２を熱転写する手順について説明する。
図３（Ａ）に示すように、熱転写に際しては、まず、上型３０の加圧面が下型２０の加圧面から上方に離間しており、支持部材２７の支持面２７１がこれらの加圧面の間に位置している状態において、支持部材２７の支持面２７１上に、一対の熱転写用フィルム６０及び基材５０を載置する。このとき、一対の熱転写用フィルム６０及び基材５０は、下型２０の加圧面及び上型３０の加圧面の双方からそれぞれ離間した位置において支持部材２７によって支持される。
【００３０】
続いて、図３（Ｂ）に示すように、上型３０を下型２０に向けて移動させて下型２０の加圧面と上型３０の加圧面とによって上下一対の熱転写用フィルム６０と基材５０とを挟圧することにより、基材５０の上面及び下面における突条５１の各頂面に、上下一対の熱転写用フィルム６０の塗膜６２を押し付ける。
【００３１】
続いて、電熱線２２，３２に通電して加熱部２１，３１をそれぞれ加熱することにより、基材５０を所定の温度まで加熱する。所定の温度は、第２層６４を構成する熱硬化性樹脂であるエポキシ樹脂が硬化する温度であり、本実施形態では２００℃である。これにより、基材５０の各突条５１の頂面に塗膜６２が熱圧着され、熱転写用フィルム６０から基材５０に塗膜６２が熱転写される。
【００３２】
その後、上型３０を下型２０から離間させて塗膜形成装置１０から基材５０を取り出す。
次に、本実施形態の作用について説明する。
【００３３】
一対の熱転写用フィルム６０及び基材５０が、下型２０の加圧面及び上型３０の加圧面の双方からそれぞれ離間した位置において支持部材２７によって支持される。そして、この状態から、一対の熱転写用フィルム６０及び基材５０の加圧及び加熱が順次行われる。このため、一対の熱転写用フィルム６０及び基材５０が、加圧される前に下型２０の加圧面に当接することはなく、加圧面を介した受熱によって一対の熱転写用フィルム６０及び基材５０の温度が上昇して第２層６４を構成するエポキシ樹脂が熱硬化することを抑制することができる。このように、エポキシ樹脂が熱硬化する前に加圧することによって、エポキシ樹脂の間を導電性粒子やグラファイト粒子が移動しやすくなる。このため、導電性粒子６４２が基材５０の酸化被膜を貫通して基材５０の本体に接触するとともに、導電性粒子６４２とグラファイト粒子６３２とが互いに接触する。
【００３４】
なお、室温まで冷却された状態の下型２０の加圧面及び上型３０の加圧面によって一対の熱転写用フィルム６０及び基材５０を挟圧し、その状態から加熱部２１，３１を加熱することも考えられる。しかしながらこの場合には、下型２０の加圧面及び上型３０の加圧面が室温まで冷却されるまでは塗膜形成装置１０を稼動させることができないため、塗膜形成装置１０の稼動効率が低くなる。
【００３５】
また、図７に示すように、塗膜形成装置１０により基材５０の突条５１の頂面に対して塗膜を熱転写する際には、弾性部材４０の弾性変形によって下型２０及び上型３０の加圧面が基材５０の表面及び裏面の突条５１の頂面にそれぞれ追従し、突条５１の頂面のうち熱転写用フィルム６０が圧接されない部位が少なくなる。したがって、基材５０に対して塗膜６２が適切に熱転写される。なお、図７においては、基材５０の上面の突条５１の高さが位置によって異なるように誇張して示している。
【００３６】
以上説明した本実施形態に係る燃料電池用セパレータの塗膜形成装置によれば、以下に示す効果が得られる。
（１）塗膜形成装置１０を構成する下型２０の加圧面及び上型３０の加圧面の双方が、耐熱性の弾性部材４０によって形成されている。このため、弾性部材４０の弾性変形によって下型２０及び上型３０の加圧面が基材５０の表面及び裏面の各突条５１の頂面にそれぞれ追従し、各突条５１の頂面のうち熱転写用フィルム６０が圧接されない部位を少なくすることができる。したがって、基材５０に対して塗膜６２を適切に熱転写することができる。よって、第１セパレータ９１の接触抵抗を低減することができる。
【００３７】
（２）弾性部材４０を下型２０及び上型３０の加圧面全体にわたってそれぞれ設けたため、基材５０の各突条５１の頂面のうち加圧面によって加圧される部位全体に対して塗膜６２を適切に熱転写することができる。
【００３８】
（３）弾性部材４０を構成する一対のゴムシート４１の間に、加圧面に沿った方向へのゴムシート４１の伸びを規制する規制部材４２を介在させた。
こうした構成によれば、加圧面に沿った方向へのゴムシート４１の伸びが規制部材４２によって規制されるため、弾性部材４０によって基材５０が挟圧された際に、加圧面が基材５０の各突条５１の頂面に追従するようにゴムシート４１が効果的に弾性変形する。このため、突条５１の頂面のうち熱転写用フィルム６０が圧接されない部位を少なくすることが容易にできる。
【００３９】
（４）規制部材４２をガラス繊維により形成された補強クロスによって構成したため、加圧面に沿った方向へのゴムシート４１の伸びを効果的に規制することができる。
（５）塗膜形成装置１０は、下型２０の加圧面と上型３０の加圧面とが離間しているときに、基材５０及び熱転写用フィルム６０をこれら加圧面の双方から離間した状態で支持する支持部材２７を備えている。
【００４０】
こうした構成によれば、エポキシ樹脂が早期に熱硬化することを抑制することができ、エポキシ樹脂の間における導電性粒子やグラファイト粒子の移動が制限されることを回避することができる。このため、導電性粒子を基材５０の酸化被膜を貫通させて基材５０の本体に接触させることができるとともに、導電性粒子とグラファイト粒子とを互いに接触させることができる。したがって、基材５０の本体、導電性粒子、及びグラファイト粒子による導電経路が形成されやすくなり、第１セパレータ９１の接触抵抗を適切に低減することができる。
【００４１】
また、上記構成によれば、下型２０の加圧面及び上型３０の加圧面が冷却されるまで待機する必要がないため、塗膜形成装置１０の稼動効率を高めることができる。
（６）下型２０には、支持部材２７を上方に向けて付勢するばね２８が設けられている。
【００４２】
こうした構成によれば、上型３０を下型２０から上方に離間させるだけで、ばね２８の付勢力によって支持部材２７が上方に移動する。これにより、支持部材２７の支持面２７１がこれら加圧面の間に配置される。したがって、簡易な構成によって支持部材２７の位置を変更することができる。
【００４３】
＜第２実施形態＞
以下、図８〜図１１を参照して、第２実施形態について説明する。
第２実施形態では、図８に示すように、第２セパレータ９２の基材を構成する多孔性流路板９４における膜電極接合体９６に当接する面（同図の上面）に、耐腐食性及び電導性を有する塗膜６２が熱転写により形成されている。この塗膜６２の構成は、第１実施形態の塗膜６２と同一であり、第１層６３及び第２層６４を有している。
【００４４】
また、第２セパレータ９２を構成するフラットセパレータ９３と多孔性流路板９４とが熱硬化性樹脂からなる第３結合材６５により熱圧着されている。本実施形態の第３結合材６５はエポキシ樹脂である。
【００４５】
フラットセパレータ９３と多孔性流路板９４とは所定の面圧にて互いに重ね合わせられた状態で第３結合材６５により結合されている。フラットセパレータ９３と多孔性流路板９４との接触面の周囲は全周にわたって第３結合材６５により囲まれている。なお、第３結合材６５はフラットセパレータ９３及び多孔性流路板９４の接触面の間にも僅かに存在している。
【００４６】
次に、フラットセパレータ９３の表面に第３結合材６５を形成する手順について説明する。
図９に示すように、同図の矢印にて示す方向にフラットセパレータ９３を搬送するとともに、フラットセパレータ９３の上面に対して、塗工機（図示略）の塗工ヘッド８３を通じて第３塗料６５Ａを塗布する。これにより、第３結合材６５の層が形成される。第３塗料６５Ａには、上述したエポキシ樹脂の他に溶剤が含まれ、均一に混合されている。なお、溶剤は例えばメチルエチルケトン（ＭＥＫ）である。
【００４７】
次に、多孔性流路板９４の上面に塗膜６２を形成すると同時に下面にフラットセパレータ９３を熱圧着する方法について説明する。
図１０及び図１１に示すように、塗膜形成装置１０の支持部材２７の支持面２７１上に、第３結合材６５が形成されたフラットセパレータ９３、多孔性流路板９４、熱転写用フィルム６０を同順にて載置する。第２実施形態の塗膜形成装置１０は、第１実施形態の塗膜形成装置１０と同一の構成である。
【００４８】
続いて、図１０に示すように、上型３０を下型２０に向けて移動させて下型２０の加圧面と上型３０の加圧面とによってフラットセパレータ９３、多孔性流路板９４、及び熱転写用フィルム６０を挟圧する。
【００４９】
続いて、電熱線２２，３２に通電して加熱部２１，３１をそれぞれ加熱することにより、フラットセパレータ９３及び多孔性流路板９４を所定の温度まで加熱する。この所定の温度は、塗膜６２の第２層６４を構成する第２結合材６４１及び第３結合材６５であるエポキシ樹脂が硬化する温度であり、本実施形態では２００℃とされている。これにより、多孔性流路板９４の一方の面に塗膜６２が熱圧着され、熱転写用フィルム６０から多孔性流路板９４に塗膜６２が熱転写される。また、多孔性流路板９４の下面にフラットセパレータ９３が重ね合わせられた状態で第３結合材６５により多孔性流路板９４とフラットセパレータ９３とが互いに熱圧着される。このとき、フラットセパレータ９３上の第３結合材６５は、フラットセパレータ９３と多孔性流路板９４との接触面の間から外周側に押し出される。こうして押し出された第３結合材６５により、フラットセパレータ９３と多孔性流路板９４との接触面の周囲が全周にわたって囲まれる。
【００５０】
その後、上型３０を下型２０から離間させて塗膜形成装置１０から、一体化された多孔性流路板９４及びフラットセパレータ９３を取り出す。
以上説明した本実施形態に係る燃料電池用セパレータの塗膜形成装置及び燃料電池セパレータによれば、第１実施形態の効果（１）〜（６）に加えて、新たに以下に示す効果が得られる。
【００５１】
（７）多孔性流路板９４における膜電極接合体９６に当接する面に塗膜６２を形成する工程と、フラットセパレータ９３と多孔性流路板９４とを熱圧着する工程とが同時に行われる。このため、セル９０、ひいてはスタックを効率的に製造することができる。
【００５２】
（８）フラットセパレータ９３と多孔性流路板９４とが位置決めされた状態で熱圧着して固定される。このため、スタックを組み立てる際に、フラットセパレータ９３と多孔性流路板９４との位置ずれを回避することができる。したがって、スタックを容易且つ精度よく組み立てることができる。
【００５３】
（９）フラットセパレータ９３と多孔性流路板９４とは互いに重ね合わせられた状態で第３結合材６５により結合されている。このため、フラットセパレータ９３の基材と多孔性流路板９４の基材とが直接接触する。これにより、例えばフラットセパレータ９３の表面に塗膜６２が形成され、多孔性流路板９４の表面に塗膜６２が形成され、フラットセパレータ９３の塗膜６２と多孔性流路板９４の塗膜６２とが当接されるようにした構成に比べて、接触抵抗を低減することができる。
【００５４】
（１０）フラットセパレータ９３と多孔性流路板９４との接触面の周囲は全周にわたって第３結合材６５により囲まれている。このため、フラットセパレータ９３と多孔性流路板９４との接触面の間が第３結合材６５によりシールされる。また、フラットセパレータ９３における上記接触面以外の部分が第３結合材６５によりコーティングされる。これらのことから、フラットセパレータ９３の腐食の進行が阻止され、耐久性を向上させることができる。
【００５５】
＜変形例＞
なお、上記実施形態は、例えば以下のように変更することもできる。
・第１実施形態において、下型２０及び上型３０が、基材５０及び熱転写用フィルム６０が載置される前に予め加熱されていてもよい。また、第２実施形態においても同様である。
【００５６】
・第１セパレータ９１、フラットセパレータ９３、及び多孔性流路板９４をステンレス鋼板やチタン板以外の金属板によって形成することもできる。
・図１に示す多孔性流路板９４の少なくとも一方の面に対して塗膜６２を形成することもできる。
【００５７】
・第２実施形態において、多孔性流路板９４におけるフラットセパレータ９３に対向する面に対して第３塗料６５Ａを塗布するようにしてもよい。この場合、フラットセパレータ９３に対する第３塗料６５Ａの塗布を省略してもよい。
【００５８】
・第２実施形態において、多孔性流路板９４とフラットセパレータ９３とを熱圧着するときに、フラットセパレータ９３における多孔性流路板９４に対向する面とは反対側の面に対して、熱転写用フィルム６０と同様なフィルムを用いて塗膜を熱転写するようにしてもよい。
【００５９】
・支持部材２７を省略することもできる。
・図１２に示すように、ローラ７１，７２を用いた搬送装置７０によって下型２０の加圧面と上型３０の加圧面との間に熱転写用フィルム２６０を搬送するようにしてもよい。すなわち、搬送装置７０は、帯状の熱転写用フィルム２６０が巻かれたローラ７１と、熱転写用フィルム２６０を巻き取るローラ７２とを備えており、これらローラ７１，７２は図示しないモータによって回転駆動される。この場合、熱転写用フィルム２６０のうち熱転写に供された部分を下型２０の加圧面と上型３０の加圧面との間から自動的に送り出すことが可能となるため、下型２０の加圧面上に熱転写用フィルムを載置するなどの手間を省略することができる。なお、図１２は、図３（Ａ）の１２−１２線に沿った断面構造に対応した構造を示している。また、同図においては、支持部材２７の図示を省略している。
【００６０】
・基材５０の片面にのみ塗膜６２を熱転写する場合には、下型２０及び上型３０の一方にのみ弾性部材４０を設けるようにすることもできる。
・ガラス繊維以外の繊維材料、例えばアラミド繊維などの耐熱性の合成繊維や、炭素繊維によって規制部材４２を形成することもできる。
【００６１】
・規制部材４２を省略することもできる。この場合、弾性部材４０を１枚のゴムシート４１によって形成することができる。
【符号の説明】
【００６２】
１０…塗膜形成装置、１１…案内柱、２０…下型、２１…加熱部、２２…電熱線、２５…収容孔、２７…支持部材、２７１…支持面、２８…ばね（付勢部材）、３０…上型、３１…加熱部、３２…電熱線、４０…弾性部材、４１…ゴムシート、４２…規制部材、５０…基材、５１…突条、５２…凹溝、６０，２６０…熱転写用フィルム、６１…ベースフィルム、６２…塗膜、６３…第１層、６３Ａ…第１塗料、６３１…第１結合材、６３２…グラファイト粒子、６４…第２層、６４Ａ…第２塗料、６４１…第２結合材、６４２…導電性粒子、６５…第３結合材、６５Ａ…第３塗料、７０…搬送装置、７１，７２…ローラ、８１〜８３…塗工ヘッド、９０…セル、９１…第１セパレータ、９２…第２セパレータ、９３…フラットセパレータ（基材）、９４…多孔性流路板（基材）、９４１…貫通孔、９５…流路、９６…膜電極接合体。
【図１】
2017038165.tif 000003
【図２】
2017038165.tif 000004
【図３】
2017038165.tif 000005
【図４】
2017038165.tif 000006
【図５】
2017038165.tif 000007
【図６】
2017038165.tif 000008
【図７】
2017038165.tif 000009
【図８】
2017038165.tif 000010
【図９】
2017038165.tif 000011
【図１０】
2017038165.tif 000012
【図１１】
2017038165.tif 000013
【図１２】
2017038165.tif 000014
【図１３】
2017038165.tif 000015
【図１４】
2017038165.tif 000016
【手続補正書】
【提出日】平成29年9月27日(2017.9.27)
【手続補正１】
【補正対象書類名】明細書
【補正対象項目名】００２０
【補正方法】変更
【補正の内容】
【００２０】
上型３０は、金属材料により形成され、下方に突出する加熱部３１を有している。上型３０には電熱線３２が内蔵されており、電熱線３２への通電により加熱部３１を加熱する。上型３０の加熱部３１の下部には、上型３０の加圧面を形成するシート状の弾性部材４０が設けられている。
【手続補正２】
【補正対象書類名】明細書
【補正対象項目名】００２８
【補正方法】変更
【補正の内容】
【００２８】
続いて、図６（Ｂ）に示すように、同図の矢印にて示す方向にベースフィルム６１を搬送するとともに、ベースフィルム６１に形成された第１層６３（第１塗料６３Ａ）の表面に対して、塗工機（図示略）の塗工ヘッド８２を通じて第２塗料６４Ａを塗布する。第２塗料６４Ａには、第２結合材６４１及び導電性粒子６４２の他に溶剤が含まれ、これらが均一に混合されている。なお、溶剤は例えばメチルエチルケトン（ＭＥＫ）である。
【手続補正３】
【補正対象書類名】図面
【補正対象項目名】図７
【補正方法】変更
【補正の内容】
【図７】
2017038165.tif 000017
【国際調査報告】
2017038165.tif 000018
2017038165.tif 000019
2017038165.tif 000020
2017038165.tif 000021
2017038165.tif 000022
2017038165.tif 000023
2017038165.tif 000024
2017038165.tif 000025